"式2または式3の部分MLnを含有する式1の化合物MLnL’m式1[式中、使用された記号および添え字には以下が適用される:Mは、金属であり、Xは、出現する毎に、同じくまたは異なって、CおよびNからなる群から選択され、ここでの全てのXは一緒になって、14個のπ電子系を表し、R1~R7は、出現する毎に、同じくまたは異なって、重合可能な基PGまたはH、D、F、Cl、Br、I、NR82、CN、NO2、SiR83、BOR82、C=OR8、P=OR82、S=OR8、S=O2R8、OSO2R8、1~40個のC原子を有する直鎖アルキル、アルコキシもしくはチオアルコキシ基、または2~40個のC原子を有するアルケニル、アルキニルもしくはイミン基、または3~40個のC原子を有する分枝もしくは環状のアルキル、アルコキシもしくはチオアルコキシ基であり、ここで、上記のアルキル、アルコキシ、チオアルコキシ、アルケニル、アルキニルおよびイミン基は、各々、1個以上のラジカルR8で置換されていてもよく、ここで、1個以上の隣接していないCH2基は、R8C=CR8、C≡C、SiR82、GeR82、SnR82、C=O、C=S、C=Se、C=NR8、P=OR8、SO、SO2、NR8、O、SまたはCONR8によって置きかえられていてもよく、ここで、1個以上のH原子は、D、F、Cl、Br、I、CNもしくはNO2、または5~60個の芳香族環原子を有する芳香族もしくはヘテロ芳香族環系これらは、各場合において、1個以上のラジカルR8で置換されていてもよい、または5~60個の芳香族環原子を有するアリールオキシもしくはヘテロアリールオキシ基これらは、1個以上のラジカルR8で置換されていてもよい、または5~60個の芳香族環原子を有するアラルキルもしくはヘテロアラルキル基これらは、1個以上のラジカルR8で置換されていてもよい、または10~40個の芳香族環原子を有するジアリールアミノ基、ジヘテロアリールアミノ基もしくはアリールヘテロアリールアミノ基これらは、1個以上のラジカルR8で置換されていてもよいによって置きかえられていてもよく、ここでのR1およびR2ならびに/またはR2およびR3ならびに/またはR4およびR5ならびに/またはR5およびR6ならびに/またはR6およびR7はまた、単環式または多環式の脂肪族、芳香族および/またはベンゾ縮合環系を互いに形成してもよく、さらに、R3およびR4は、各場合において単環式または多環式の、脂肪族環系を互いに形成してもよく、ただし、R1、R2、R3、R4、R5、R6またはR7は、このラジカルR1、R2、R3、R4、R5、R6またはR7が結合している前記基Xが、飽和原子価を有する窒素原子である場合、自由電子対を表し、R8は、出現する毎に、同じくまたは異なって、H、D、F、Cl、Br、I、NR92、CN、NO2、SiR93、BOR92、C=OR9、P=OR92、S=OR9、S=O2R9、OSO2R9、1~40個のC原子を有する直鎖アルキル、アルコキシもしくはチオアルコキシ基、または2~40個のC原子を有するアルケニルもしくはアルキニル基、または3~40個のC原子を有する分枝もしくは環状のアルキル、アルコキシもしくはチオアルコキシ基これらの各々は、1個以上のラジカルR9で置換されていてもよいであり、ここで、1個以上の隣接していないCH2基は、R9C=CR9、C≡C、SiR92、GeR92、SnR92、C=O、C=S、C=Se、C=NR9、P=OR9、SO、SO2、NR9、O、SまたはCONR9によって置きかえられていてもよく、ここで、1個以上のH原子は、D、F、Cl、Br、I、CNもしくはNO2、または5~60個の芳香族環原子を有する芳香族もしくはヘテロ芳香族環系これらは、各場合において、1個以上のラジカルR9で置換されていてもよい、または5~60個の芳香族環原子を有するアリールオキシもしくはヘテロアリールオキシ基これらは、1個以上のラジカルR9で置換されていてもよい、または5~60個の芳香族環原子を有するアラルキルもしくはヘテロアラルキル基これらは、1個以上のラジカルR8で置換されていてもよい、または10~40個の芳香族環原子を有するジアリールアミノ基、ジヘテロアリールアミノ基もしくはアリールヘテロアリールアミノ基これらは、1個以上のラジカルR9で置換されていてもよいによって置きかえられていてもよく、ここでの2個以上の隣接しているラジカルR8は、単環式または多環式の脂肪族または芳香族環系を互いに形成してもよく、R9は、出現する毎に、同じくまたは異なって、H、D、F、CN、または1~20個のC原子を有する脂肪族、芳香族および/もしくはヘテロ芳香族炭化水素ラジカルであり、ここでさらに、1個以上のH原子は、DまたはFによって置きかえられていてもよく、ここでの2個以上の置換基R9はまた、単環式または多環式の脂肪族または芳香族環系を互いに形成してもよく、PGは、重合可能な基であり、ただし、前記重合可能な基は、Cl、Br、IおよびBOR82から選択されず、さらにただし、重合可能な基PGとしての前記ラジカルR1~R7の1個以上が、アルケニルまたはアルキニル基から選択される場合、これは3~40個のC原子を有する末端アルケニルまたはアルキニル基であり、ここで、個々のCH2基または個々のH原子はまた、R1~R7の場合における上記の基によって置きかえられていてもよく、さらにただし、重合可能な基PGとしての前記ラジカルR1~R7の1個以上が、基SiR83から選択される場合、R8は、Clまたは1~40個のC原子を有するアルコキシ基の何れかを表し、L’は、同じくまたは異なって、出現する毎に、共配位子であり、nは、1、2または3であり、mは、0、1、2、3または4であり、ここでの複数の配位子Lはまた、互いに連結していてもよく、またはLは、単結合または架橋Vを介してL’に連結していてもよく、したがって三座、四座、五座または六座の配位子系を形成し、前記ラジカルR1~R7の少なくとも1個および/または前記配位子L’上の少なくとも1個のラジカルは、重合可能な基PGを表すことを特徴とする]。式2の前記部分が、式2aから選択され、式3の前記部分が、式3aから選択される[式中、使用された記号および添え字は、請求項1において与えられた意味を有し、さらに、X1は、同じくまたは異なって、出現する毎に、CまたはNであり、ただし、少なくとも1個の基X1は、Nを表す]ことを特徴とする、請求項1に記載の化合物。式2の前記部分が、式4、5および6から選択され、式3の前記部分が、式7および8から選択される[式中、記号および添え字は、請求項1において示される意味を有する]ことを特徴とする、請求項1または2に記載の化合物。式2または3の前記部分が、式78および79から選択される[式中、使用された記号および添え字は、請求項1において与えられた意味を有し、さらに、Yは、同じくまたは異なって、出現する毎に、CR8またはNであり、ただし、最大で2つの記号Yは、Nを表し、X2は、同じくまたは異なって、出現する毎に、CまたはNであり、ただし、正確に2つの記号X2は、Nを表し、残りの記号X2は、Cを表す]、請求項1~3の何れか1項に記載の化合物。式78および79の前記部分が、式78a~78dおよび79a~79dから選択される[式中、使用された記号および添え字は、請求項1および4において与えられた意味を有する]、請求項4に記載の化合物。式94~101の化合物から選択される[式中、使用された記号は、請求項1において与えられた意味を有し、Vは、単結合、あるいは3族、4族、5族および/もしくは6族の主族の1~80個の原子これは、1個以上のラジカルR1で置換されていてもよい、または部分配位子Lを互いに、もしくはLをL’に互いに共有結合させる3~6員のホモもしくはヘテロ環を含有する架橋単位を表す]、請求項1~5の何れか1項に記載の化合物。L’が、一酸化炭素、一酸化窒素、シアン化アルキル、シアン化アリール、イソシアン化アルキル、イソシアン化アリール、アミン、ホスフィン、アルシン、スチビン、窒素含有ヘテロ環、カルベン、ヒドリド、ジューテリド、ハライドF、Cl、BrおよびI、アルキルアセチリド、アリールアセチリド、シアニド、シアネート、イソシアネート、チオシアネート、イソチオシアネート、脂肪族または芳香族アルコラート、脂肪族または芳香族チオアルコラート、アミド、カルボキシレート、アリール基、O2、S2、カーバイド、ニトレン、N3、ジアミン、イミン、ジイミン、ジホスフィン、1,3-ジケトネート、3-ケトエステルに由来する3-ケトネート、アミノカルボン酸に由来するカルボキシレート、サリチルイミネート、ジアルコラート、ジチオレート、窒素含有ヘテロ環のボレート、ならびに金属と共に、少なくとも1つの金属-炭素結合を有する環状金属化5員環または6員環を形成する配位子からなる群から選択されることを特徴とする、請求項1~6の何れか1項に記載の化合物。前記重合可能な基PGが、2~40個のC原子を有するアルケニルまたはアルキニル基ここで、前記基R1~R7の1個以上が、重合可能なアルケニルまたはアルキニル基として選択される場合、これらは、末端二重または三重結合を有する3~40個のC原子を有するアルケニルまたはアルキニル基である、オキセタン、オキシラン、多重環化付加を受ける基、カルボン酸誘導体、アミン、アルコール、シラン基SiR83ここで、少なくとも2個の基R8は、Clまたは1~20個のC原子を有するアルコキシ基を表すから選択されることを特徴とする、請求項1~7の何れか1項に記載の化合物。1個、2個または3個の重合可能な基PGを有することを特徴とする、請求項1~8の何れか1項に記載の化合物。ポリマーの調製のための、請求項1~9の何れか1項に記載の化合物の使用。重合反応が、前記重合可能な基PGを介して起こる、請求項1~9の何れか1項に記載の化合物、および任意にさらなるモノマーの重合によって得られるポリマー。正孔注入および/または正孔輸送特性を有する単位、電子注入および/または電子輸送特性を有する単位、電気リン光を示す単位、一重項状態から三重項状態への転移を改善させる単位、生成したポリマーの発光色に影響を与える単位、骨格として使用される単位、ならびにポリマーのフィルム形態および/またはレオロジー特性に影響を与える単位から選択されるさらなる構造単位が存在することを特徴とする、請求項11に記載のポリマー。請求項1~9の何れか1項に記載の1種以上の化合物、および/または請求項11または12に記載の1種以上のポリマーを含む配合物。電子デバイスにおける、請求項11または12に記載のポリマーの使用。少なくとも1つの層において請求項11または12に記載の少なくとも1種のポリマーを含む、有機エレクトロルミネッセンスデバイスOLED、PLED、有機集積回路O-IC、有機電界効果トランジスタO-FET、有機薄膜トランジスタO-TFT、有機発光トランジスタO-LET、有機太陽電池O-SC、有機光学検波器、有機光受容体、有機電場消光デバイスO-FQD、発光電気化学セルLECまたは有機レーザーダイオードO-レーザーからなる群から好ましくは選択される電子デバイス。請求項11または12に記載のポリマーが、純粋な物質として、または1種以上のさらなるポリマーもしくは低分子量化合物との混合物中で、発光層において用いられることを特徴とする、請求項15に記載の有機エレクトロルミネッセンスデバイス。請求項15または16に記載の電子デバイスの生産方法であって、請求項1~9の何れか1項に記載の化合物を、任意にさらなるモノマーと一緒に、層として適用し、前記電子デバイスの前記層において重合および/または架橋させること、または請求項1~9の何れか1項に記載の化合物を、任意にさらなるモノマーと一緒に、重合し、このポリマーを、層として溶液からまたは印刷工程によって適用することを特徴とする、方法。[実施例]下記の合成は、他に示さない限り、保護ガス雰囲気下にて乾燥溶媒中で行う。金属錯体を、光を排除してさらに処理する。溶媒および試薬は、たとえば、Sigma-ALDRICHまたはABCRから購入することができる。配位子L1からL7の合成は、まだ出願公開されていない出願EP10006208.2に記載されている。ナフト[1’,2’:4,5]イミダゾ[1,2-a]ピリジン、[239-25-8]、L9は、G.Morganら、J.Chem.Soc.、1057、1939によって調製する。1配位子の合成1.1配位子L8:1000mlのo-キシレン中の81.8g500mmolの1-クロロイソキノリン[19493-44-8]、75.7g520mmolの2-クロロ-3-フルオロアニリン[21397-08-0]、172.8g1250mmolの炭酸カリウム、200gのガラスビーズ直径3mm、2.6g10mmolのトリフェニルホスフィンおよび449mg2mmolの酢酸パラジウムIIの激しく撹拌した混合物を、1-クロロイソキノリンが消費されるまで、還流させながら16時間加熱する。冷却後、シリカゲル床を通して混合物を濾過し、1000mlのTHFですすぎ、濾液を蒸発乾固させる。残渣を200mlの酢酸エチルに溶解し、100mlのn-ヘプタンを沸騰温度でゆっくりと加える。冷却後、結晶化した固体を吸引によって濾過し、毎回100mlのn-ヘプタンで2回洗浄し、真空中で乾燥させる。粗生成物をエタノールから2度再結晶化させ、次いで真空中で昇華するp、約105ミリバール、T、約150°C。収量:66.2g280mmol、56。純度:99.5HPLC。1.2配位子L10:ステップ1:2-ブロモ-3-メトキシメトキシフェニルアミン20.0g500mmolの水素化ナトリウム鉱油中60重量を、3-アミノ-2-ブロモフェノール[100367-36-0]94.0g、500mmolのTHF1000ml溶液に少しずつ加え、ガスの放出が完了するまで混合物を撹拌する。次いで、38.0ml500mmolのメトキシメチルクロリド[107-30-2]を滴下で添加し、混合物を60°Cでさらに6時間撹拌する。冷却後、THFを真空中で除去し、残渣を1000mlのジクロロメタンに溶解し、有機相を毎回300mlのNaOH0.1Nで2回、300mlの飽和塩化ナトリウム溶液で1回洗浄し、炭酸カリウム上で乾燥させ、溶媒を真空中で除去する。収量:112.6g485mmol、97。純度:99.0NMR。ステップ2:1000mlのo-キシレン中の81.8g500mmolの1-クロロイソキノリン[19493-44-8]、120.7g520mmolの2-ブロモ-3-メトキシメトキシフェニル-アミン、172.8g1250mmolの炭酸カリウム、200gのガラスビーズ直径3mm、2.6g10mmolのトリフェニルホスフィンおよび449mg2mmolの酢酸パラジウムIIの激しく撹拌した混合物を、1-クロロイソキノリンが消費されるまで16時間加熱還流させる。冷却後、シリカゲル床を通して混合物を濾過し、1000mlのTHFですすぎ、濾液を蒸発乾固させる。残渣を500mlのTHFに溶解し、50mlの塩酸0.1Nを加え、混合物を60°Cで6時間撹拌する。冷却後、THFを真空中で除去し、残渣をエタノールから3回再結晶させる。収量:63.1g269mmol、54。純度:99.5HPLC。2ヘテロレプティックイリジウム錯体の合成バリアントA:ステップ1:10mmolのナトリウムビスアセチルアセトナトジクロロイリデートbisacetylacetonatodichloroiridateIII[770720-50-8]および24mmolの配位子Lの混合物を、50mlのガラス製アンプルに真空中103ミリバールで溶融する。アンプルを示された時間について示された温度で加熱し、その間に磁気撹拌機を活用して溶融した混合物を撹拌する。冷却後注:アンプルは通常加圧下である、アンプルを開け、シンターケーキを100mlのジクロロメタン中で100gのガラスビーズ直径3mmと共に3時間撹拌し、工程において機械的に消化する。微細懸濁液をガラスビーズからデカントし、固体を吸引によって濾過し、真空中で乾燥させる。ステップ2:このようにして得た式[IrL2Cl]2の粗クロロ架橋二量体を、300mlのアセトンに懸濁させ、4.4g20mmolの銀Iトリフルオロアセテート[2966-50-9]を懸濁液に加え、混合物を2時間加熱還流させる。冷却後、塩化銀沈殿物を濾過しP4、4.8g22mmolの6-4-ビニルフェニル-2,4-ヘキサンジオン[59990-76-0]、CL1、または3.3g22mmolの5-ビニル-2-ピリジンカルボン酸[45946-64-3]、CL2、または5.9g22mmolの3-[4-ブロモフェニルメチル]-2,4-ペンタンジオン[204927-96-8]、CL3、または4.1g22mmolの2,2,6,6-テトラメチル-3,5-ヘプタンジオン[1118-71-4]、CL4、および10mlのトリエチルアミンを濾液に加え、混合物を室温で20時間撹拌する。真空中でのアセトンの除去後、残渣を200mlのジクロロメタンに溶解し、約10cmの長さの酸化アルミニウムカラム酸化アルミニウム、ベーシック、活性グレード1を通して濾過する。濾液を蒸発させた後、残渣を、純度>99.5、好ましくは99.9超HPLCに達するまで、ジクロロメタンと共に酸化アルミニウム酸化アルミニウム、ベーシック、活性グレード1上でクロマトグラフにかける。バリアントB:例IrL12CL510.1g10mmolのIrL12CL3、3.7g11mmolの2-[4-[[3-エチル-3-オキセタニルメトキシ]メチル]フェニル]-4,4,5,5-テトラメチル-1,3,2-ジオキサボロラン[1083097-22-6]、2.8g20mmolの炭酸カリウム、183mg0.6mmolのトリ-o-トリルホスフィン、22mg0.1mmolの酢酸パラジウムII、150mlのトルエン、50mlのジオキサンおよび75mlの水の混合物を、12時間加熱還流させる。冷却後、有機相を分離し、毎回100mlの水で2回、100mlの飽和塩化ナトリウム溶液で1回洗浄し、次いで硫酸マグネシウム上で乾燥させる。混合物を短いセライト床を通して濾過し、濾液を真空中で蒸発させ、純度>99.5に達するまで、残渣を酸化アルミニウム酸化アルミニウム、ベーシック、活性グレード1上でクロマトグラフにかける。収量:3.7g3.2mmol、32。純度:99.5HPLC。バリアントC:例IrL112CL68.4g10mmolのIrL102CL4、4.8g25mmolの3-エチル-3-メタンスルホニルオキシメチルオキセタン[3893-75-2]、2.8g20mmolの炭酸カリウム、332mg2mmolのヨウ化カリウムおよび100mlのDMFの混合物を、130°Cで4時間加熱する。冷却後、500mlのジクロロメタンを加え、有機相を500mlの水で5回、500mlの飽和塩化ナトリウム溶液で1回洗浄し、炭酸カリウム上で乾燥させる。炭酸カリウムを短いセライト床を通して濾過し、残渣を真空中で蒸発させ、1重量のトリエチルアミンを加えてジクロロメタンと共にシリカゲル上でクロマトグラフにかける。収量:3.3g3.2mmol、32。純度:99.8HPLC。3コモノマーの合成3.1コモノマーM1の合成ステップ1:2,4-ビスビフェニル-3-イル-6-3-ブロモフェニル-1,3,5-トリアジン171g954mmolのビフェニル-3-カルボニトリル[24973-50-0]を、100°Cで3-ブロモベンゾイルクロリド60ml454mmol[1711-09-7]、塩化チオニル10ml137mmolおよび塩化アルミニウム60.6g454mmolのジクロロベンゼン800ml懸濁液にゆっくりと加える。温度が僅かに上昇し、反応溶液はオレンジ色となる。曇りが消えるまで反応物を115°Cで撹拌する。反応混合物を100°Cに冷却し、塩化アルミニウム60.6g、454mmolを加え、混合物を100°Cで20時間撹拌する。溶液を室温に冷却し、3lのメタノールに注ぎ、さらに1時間撹拌し、形成された沈殿物を吸引によって濾過する。得られた沈殿物を熱いエタノール中で洗浄し、吸引により濾過し、真空中で乾燥させ、92g170mmolの白色の固体を得る。ステップ2:2,4-ビスビフェニル-3-イル-6-4’-ビニルビフェニル-3-イル-1,3,5-トリアジンコモノマーM150g92.5mmolの2,4-ビスビフェニル-3-イル-6-3-ブロモフェニル-1,3,5-トリアジンおよび13.8g93.2mmolのスチレンボロン酸[2156-04-9]を300mlのトルエンに溶解し、100mlの炭酸ナトリウム溶液2Mを加える。反応混合物を注意深く脱気し、200mgのテトラキストリフェニルホスフィンパラジウムを加え、混合物を20時間加熱還流させる。溶液を室温に冷却し、相を分離する。水相をトルエンで3回抽出し、合わせた有機相を続いて水で2回洗浄し、硫酸マグネシウム上で乾燥させ、濾過し、溶媒を真空中で取り除く。残渣をイソプロパノールから再結晶させ、18.8g33.3mmol36の白色の固体を99.7の純度で得る。3.25’-p-ビニルフェニル-1,1’,3’,5’’-テルフェニルコモノマーM2の合成35g113mmolの5’-ブロモテルフェニル[103068-20-8]および16.7g113mmolのスチレンボロン酸[2156-04-9]を300mlのトルエンに溶解し、100mlの炭酸ナトリウム溶液2Mを加える。反応混合物を注意深く脱気し、200mgのテトラキストリフェニルホスフィンパラジウムを加え、混合物を20時間加熱還流させる。溶液を室温に冷却し、相を分離させる。水相をトルエンで3回抽出し、合わせた有機相を続いて水で2度洗浄し、硫酸マグネシウム上で乾燥させ、濾過し、溶媒を真空中で取り除く。残渣をイソプロパノールから再結晶させ、14g42mmol37の99.5の純度を有する白色の固体を得る。3.3[1,1’;3’,1’’]-テルフェニル-5’-イル4’-ビニルビフェニル-3-イルケトンコモノマーM3の合成25g60.5mmolの3-ブロモフェニル-[1,1’;3’,1’’]-テルフェニル-5’-イルメタノンおよび9g60.5mmolのスチレンボロン酸[2156-04-9]を300mlのトルエンに溶解し、100mlの炭酸ナトリウム溶液2Mを加える。反応混合物を注意深く脱気し、200mgのテトラキストリフェニルホスフィンパラジウムを加え、混合物を20時間加熱還流させる。溶液を室温に冷却し、相を分離する。水相をトルエンで3回抽出し、合わせた有機相を続いて水で2回洗浄し、硫酸マグネシウム上で乾燥させ、濾過し、溶媒を真空中で取り除く。残渣をヘプタン/アセトニトリル1:1から再結晶させ、12g27mmol45の99.9の純度を有する白色の固体を得る。3.4ジフェニル-4-ビニルフェニルアミンコモノマーM4の合成19g53mmolのメチルトリフェニルホスホニウムブロミド[1779-49-3]を、保護ガス下に乾燥THFに懸濁させ、6g53mmolのカリウムtert-ブトキシドを0°Cで少しずつ加える。オレンジ色への色の変化が直ちに起こる。14g51.2mmolのN,N-ジフェニル-p-アミノベンズアルデヒド[4181-05-9]を、0°Cで反応溶液に加える。混合物を室温に温め、さらに20時間撹拌する。溶媒を真空中で取り除き、残渣をジクロロメタンに溶解し、溶液を水で抽出し、硫酸マグネシウム上で乾燥させ、濾過し、溶媒を真空中で取り除く。得られた黄色の油をシリカゲル上でクロマトグラフにかけ、12g44mmol86の99.5の純度を有する白色の固体を得る。3.52,4-ビス-ビフェニル-3-イル-6-{3-[2-3-エチルオキセタン-3-イルメトキシエチル]フェニル}-1,3,5-トリアジンコモノマーM5の合成13.1g92mmolの3-エチル-3-ビニルオキシメチルオキセタンおよび11.3g60.8mmolの9-BBN二量体を、室温にて保護ガス下で200mlのトルエンに溶解し、20時間撹拌する。反応の間、9-BBNの懸濁液をゆっくりと溶解させる。50g92mmolの2,4-ビス-ビフェニル-3-イル-6-3-ブロモフェニル-1,3,5-トリアジンおよび50mlのNaOH溶液1Mを、続いて反応溶液に加える。反応混合物を注意深く脱気し、200mgのテトラキストリフェニルホスフィノパラジウムを加え、混合物を20時間加熱還流させる。溶液を室温に冷却し、相を分離する。水相をトルエンで3回抽出し、合わせた有機相を続いて水で2回洗浄し、硫酸マグネシウム上で乾燥させ、濾過し、溶媒を真空中で取り除く。残渣をエタノール/トルエン3:1から再結晶させ、54g89mmol97の白色の固体を99:8の純度で得る。4重合手順4.1重合可能な基としてのスチリル基についての一般の重合手順モノマーを、20mlのトルエン中の表1に示す組成物に1mol/lの濃度で80°Cにて保護ガス下で溶解する。64mgのAlBNを続いて加え、混合物を80°Cでさらに2時間撹拌する。反応溶液を室温に冷却し、ポリマーを、100mlのメタノール中での沈殿によって得るパスツールピペットを使用してゆっくり。沈殿物を吸引によって濾過し、続いてトルエンに再溶解し、メタノールに再び沈殿させ、吸引によって濾過する。ポリマーを、真空乾燥キャビネット中で乾燥させる。この重合手順を、ポリマーP1からP9について使用する。4.2重合可能な基としてのオキセタン基についての一般の重合手順モノマーを、20mlのトルエン中の表1に示す組成物に1mol/lの濃度で室温にて保護ガス下で溶解する。31mgのトロピリウムヘキサクロロアンチモネートを続いて加え、混合物を40°Cでさらに5時間撹拌する。反応溶液を室温に冷却し、ポリマーを、100mlのメタノール中での沈殿によって得るパスツールピペットを使用してゆっくり。沈殿物を吸引によって濾過し、続いてトルエンに再溶解し、メタノールに再び沈殿させ、吸引によって濾過する。ポリマーを真空乾燥キャビネット中で乾燥させる。この重合手順を、ポリマーP10からP13について使用する。5PLEDの生産ポリマー有機発光ダイオードPLEDの生産は、文献たとえば、WO2004/037887において既に多数記載されてきた。本発明を例示として説明するために、PLEDは、表2からのポリマーP1からP11でスピンコーティングすることによって生産される。この目的のために、ITO構造酸化インジウムスズ、透明、伝導性アノードを適用するTechnoprintからの基板ソーダ石灰ガラスを使用する。基板を、クリーンルーム中で脱イオン水および洗剤Deconex15PFで浄化し、次いでUV/オゾンプラズマ処理によって活性化させる。次いで、80nm層のPEDOTPEDOTは、水性分散液として供給されるH.C.Starck、Goslarからのポリチオフェン誘導体BaytronPVAI4083sp.であるを、同様にクリーンルーム中で緩衝層としてスピンコーティングによって適用する。必要とされるスピン速度は、希釈の程度および特定のスピンコーターの形状によって決まる80nmについて典型的には、4500rpm。層から残留した水を除去するために、基板を、ホットプレート上で180°Cにて10分間加熱することによって乾燥させる。次いで、第一に20nmの中間層典型的には正孔が優勢なポリマー、ここで、MerckからのHIL-012、次いで、65nmのポリマー層を、不活性ガス雰囲気窒素またはアルゴン下でトルエン溶液から適用する中間層の濃度5g/l、ポリマーP1からP5について、各場合において、8g/l。2つの層を、180°Cで少なくとも10分間加熱することによって乾燥させる。次いで、Ba/Alカソードを、蒸着によって適用するAldrichからの高純度金属、特に、バリウム99.99製造番号474711;Leskerからの蒸着ユニット、とりわけ、典型的な蒸着圧力5×106ミリバール。特に、カソードを空気および大気中の水分から保護するために、デバイスを、最終的にカプセル封入し、次いで特性決定する。この目的のために、デバイスを、基板サイズのために特に製造したホルダーに固定し、バネ接点を設ける。アイレスポンスフィルターeyeresponsefilterを有するフォトダイオードは、外部光からの影響を排除するために測定ホルダー上に直接置くことができる。電位を典型的には、0から最大20Vに増加0.2Vステップさせ、再び低下させる。各測定時点について、デバイスを通る電流および得られた光電流を、フォトダイオードによって測定する。このように、試験デバイスのIVLデータを得る。重要な特徴的な量は、測定した最高効率eff.、cd/Aおよび1000cd/m2に必要な電圧である。さらに、試験デバイスの色および正確なエレクトロルミネッセンススペクトルを知るために、1000cd/m2に必要とされる電圧を最初の測定の後に再び印加し、フォトダイオードをスペクトル測定ヘッドで置きかえる。これを、光ファイバーによって分光計OceanOpticsに接続する。色座標CIE:CommissionInternationaldel’eclairage、1931標準観測者は、測定したスペクトルに由来することができる。"